어닐링 공정 에 있 어서 의 가열 온도 에서 의 보존 유지 시간 이 10 s 미만 인 경우 , 오스테나이트 의 역 변태 가 충분히 진행 하 지 않 은 채 로 냉각 하 기 때문 에 , 최종 적 으로 소망 하 는 템퍼링 마르텐 사이트 , 퀀칭 마르텐 사이트 및 잔류 오스테나이트 의 면적 률 이 각각 확보 되 지 않 는다 . 이 때문 에 , 강도 확보 와 , 양호 한 강도 와 연성 의 밸런스 의 확보 가 곤란 해진다 . 또한 , 어닐링 공정 에서 의 보존 유지 시간 의 상한 은 , 특별히 한정 하 지 않 지만 , 생산 성 의 관점 에서 , 600 s 이하 가 바람직 하 다 . 따라서 , 어닐링 공정 에 있 어서 의 가열 온도 에서 의 보존 유지 시간 은 10 s 이상 으로 한다 . 바람직 하 게 는 30 s 이상 으로 한다 . 바람직 하 게 는 600 s 이하 로 한다 .